(57)【要約】【課題】加熱により発生する水蒸気を紙の端面から逃がすことにより、穴開け加工をせずに、熱溶着時の発泡現象を防止した紙を基材とする蓋材の提供。【解決手段】加熱により容器等の被着材と熱溶着させる紙を基材とする蓋材であって、紙基材（１１）として、ＪＩＳ  Ｐ８１１７により測定したガーレー透気持度が１５秒以下、望ましくは１０秒以下の紙を用いた。具体的には、紙基材（１１）の外側には、気体を透過しない延伸プラスチックフィルム（１２）が、また、紙基材の内側には、シーラント層（１３）が積層されている。【選択図】図１
2006069561.tif 000002
【特許請求の範囲】
【請求項１】
加熱により容器等の被着材と熱溶着させる紙を基材とする蓋材であって、
前記紙基材として、ＪＩＳ  Ｐ８１１７  「紙及び板紙−透気度試験方法−ガーレー試験機法」により測定した透気度が１５秒以下、望ましくは１０秒以下の紙を用いたことを特徴とする、紙を基材とする蓋材。
【請求項２】
前記紙基材の外側には、気体を透過しない延伸プラスチックフィルムが、また、紙基材の内側にはシーラント層が積層されていることを特徴とする、請求項１記載の紙を基材とする蓋材。
【請求項３】
前記紙基材とシーラント層の間には、第２延伸プラスチックフィルムが積層されていることを特徴とする、請求項１又は２記載の紙を基材とする蓋材。
【請求項４】
前記蓋材が、飲み口等の開口部を有する容器の、前記開口部を密封するタブ材として用いられることを特徴とする、請求項１、２又は３記載の紙を基材とする蓋材。
【発明の詳細な説明】
【技術分野】
【０００１】
本発明は、紙を基材とする蓋材に関するものであり、特には熱溶着時の発泡を防止した紙を基材とする蓋材に関する。
【背景技術】
【０００２】
従来、紙を基材とした蓋材を用いて、例えば、フランジ付容器等の被着材に熱溶着させると、溶着時に紙が加熱されることにより紙中の水分が蒸発して水蒸気となる。この時水蒸気圧により蓋材が破壊されるおそれがあるため、発生する水蒸気を逃がすべく、種々の方策がたてられてきた（例えば、特許文献１参照）。
【０００３】
上記先行技術文献を示す。  
【特許文献１】特開２００１−２１１３号公報。
【０００４】
この技術は、紙基材とその外側に積層されるポリエチレンテレフタレートフィルムに微細な穴を多数開けておくもので、外側のポリエチレンテレフタレートフィルム層に微細な穴を多数開け、シール時に発生する紙中水分由来の水蒸気を逃がしている。これにより紙層の発泡が抑制され、良好な物性を有しているが、穴開け加工をすることにより、価格の上昇や工程の長期化などの問題がある。
【発明の開示】
【発明が解決しようとする課題】
【０００５】
本発明は、紙を基材とし、その外側や内側に気体を透過しない熱可塑性樹脂を積層した積層材料を用いた蓋材を熱溶着法により容器に熱溶着させる際に発生する以上のような問題に鑑みてなされたもので、加熱により発生する水蒸気を紙の端面から逃がすことにより、穴開け加工等の方策を用いずに、熱溶着時の発泡を防止した紙を基材とする蓋材を提供することを課題とする。
【課題を解決するための手段】
【０００６】
本発明の請求項１の発明は、加熱により容器と熱溶着される紙を用いた蓋材であって、前記紙基材として、ＪＩＳ  Ｐ８１１７「紙及び板紙−透気度試験方法−ガーレー試験機法」により測定した透気度が１５秒以下、望ましくは１０秒以下の紙を用いたことを特徴とする、紙を基材とする蓋材である。
【０００７】
このように請求項１記載の発明によれば、紙基材として、ＪＩＳ  Ｐ８１１７「紙及び板紙−透気度試験方法−ガーレー試験機法」により測定した透気度が１５秒以下、望ましくは１０秒以下の紙を用いているので、蓋材を容器に熱溶着する際に発生する紙に含まれている水分から発生する水蒸気は、透気度の小さい（良く気体を通す）紙を使用することにより、紙の端面から逃げるようになり、紙の上面から逃がす必要はない。
【０００８】
また、請求項２の発明は、請求項１の発明において、前記紙基材の外側には、気体を透過しない延伸プラスチックフィルムが、また、紙基材の内側にはシーラント層が積層されていることを特徴とする、紙を基材とする蓋材である。
【０００９】
このように請求項２記載の発明によれば、紙基材の外側には、気体を透過しない延伸プラスチックフィルムが、また、紙基材の内側にはシーラント層が積層されているが、紙の端面から水蒸気を逃がすことにより蓋材を容器に完全に熱溶着することが可能である。
【００１０】
また、請求項３の発明は、請求項１又は２の発明において、前記紙基材とシーラント層の間には、第２延伸プラスチックフィルムが積層されていることを特徴とする、紙を基材とする蓋材である。
【００１１】
このように請求項３記載の発明によれば、紙基材とシーラント層の間には、第２延伸プラスチックフィルムが積層されているので、容器に収容されている内容物の保存性が高まる。
【００１２】
また、請求項４の発明は、請求項１、２又は３の発明において、前記紙基材が、飲み口等の開口部を有する容器、特に紙を主体とした積層材料を成形した紙製容器の、前記開口部を密封するタブ材として用いられていることを特徴とする、紙を基材とする蓋材である。
【発明の効果】
【００１３】
このように本発明の紙を基材とする蓋材は、微細な穴開け加工を省略してあるので、コストダウンと短納期化を図ることができる。
【００１４】
また、蓋材表面に穴が開いてないので表面が平滑になり、美粧性が向上する。
【発明を実施するための最良の形態】
【００１５】
本発明を一実施形態に基づいて以下に詳細に説明する。
【００１６】
本発明の紙を基材とする蓋材は、例えば、図１、図２に示すように、加熱により容器（２０）と熱溶着させる紙（１１）を用いた蓋材（１０）であって、ＪＩＳ  Ｐ８１１７  「紙及び板紙−透気度試験方法−ガーレー試験機法」により測定した透気度が１５秒以下、望ましくは１０秒以下の紙を用いたものである。
【００１７】
より詳しくは、紙基材（１１）の外側には、気体を透過しない延伸プラスチックフィルム（１２）が、また、紙基材（１１）の内側には、シーラント層（１３）が積層されている。
【００１８】
あるいは、紙基材（１１）とシーラント層（１３）の間に、第２延伸プラスチックフィルム（１４）が積層されているものである。
【００１９】
紙基材（１１）は、基材となるもので、蓋材（１０）に剛性を付与する。紙基材（１１）の透気度を１５秒以下、望ましくは１０秒以下に指定する理由は、シール時に加熱されることにより、紙中に存在する水分が蒸発して水蒸気になる。この時、水蒸気圧により蓋材が破壊されるおそれがある。
この時、水蒸気を紙層の端面から逃がすため、透気度が大きい（ガーレー法で１５秒以下、望ましくは１０秒以下）紙を使用する。
【００２０】
紙基材の外側に配置される延伸プラスチックフィルム（１２）は、耐水性や美粧性、乾燥による蓋材のカール防止などの目的のために設けられる。
ポリエチレンテレフタレートフィルム、ナイロンフィルム、ポリプロピレンフィルムなどの単独、又は任意の組み合わせのラミネートフィルムを使用することができる。
【００２１】
紙基材の内側に配置されるシーラント層（１３）は、加熱シール可能であれば材料を問わないが、一般的には、ポリエチレン、ポリプロピレン等のポリレフィン系樹脂が好ましく使用できる。ホットメルト、各種多成分系のシーラント層も使用可能である。
【００２２】
紙基材（１１）とシーラント層（１３）の間に設けられる第２延伸プラスチックフィルム（１４）は、バリア性や破壊防止のための強度付与等の目的にために設けられ、一軸ないし二軸延伸されたポリエチレンテレフタレートフィルム上に、酸化アルミニウムや酸化ケイ素などの無機化合物の薄膜を物理蒸着あるいは化学蒸着などの蒸着法により２０〜１００ｎｍ程度の厚さに設けた無機化合物蒸着ポリエチレンテレフタレートフィルム、ポリエチレンテレフタレートフィルム、ナイロンフィルム、ポリプロピレンフィルム、エチレン・ビニルアルコール共重合樹脂フィルム、アルミニウム箔などの単独又は任意の組み合わせラミネートフィルムを使用することができる。
【００２３】
紙基材（１１）と延伸プラスチックフィルム（１２）、紙基材（１１）とシーラント層（１３）、紙基材（１１）と第２延伸プラスチックフィルム（１４）とシーラント層（１３）の貼り合わせは、ドライラミネート法、ウェットラミネート法、ノンソルベントラミネート法、エクストルージョンラミネート法等の一般的に公知のラミネート法を使用して行うことができる。
【００２４】
以下実施例により本発明を詳細に説明する。
【実施例１】
【００２５】
先ず、紙基材（１１）として、坪量８３ｇ／ｍ2 のタブ材テスト用紙を準備した。なおこのタブ材テスト用紙のガーレー透気度は９秒である。
【００２６】
別に、延伸プラスチックフィルム（１２）として厚さ１２μｍのポリエチレンテレフタレートフィルムを、シーラント層（１３）として厚さ３５μｍの未延伸ポリプロピレンフィルムを、第２延伸プラスチックフィルム（１４）として厚さ１２μｍの延伸されたポリエチレンテレフタレートフィルム上に酸化ケイ素の薄膜を６０ｎｍ程度の厚さに設けた無機化合物蒸着ポリエチレンテレフタレートフィルムを、それぞれ準備した。
【００２７】
紙基材（１１）の外側に延伸プラスチックフィルム（１２）である厚さ１２μｍのポリエチレンテレフタレートフィルムをドライラミネート法により貼り合わせた。
【００２８】
紙基材（１１）の内側には、上記の第２延伸プラスチックフィルム（１４）とシーラント層（１３）を順次ドライラミネート法により貼り合わせ、〔外側〕ポリエチレンテレフタレートフィルム（厚さ１２μｍ）（１２）／タブ材テスト用紙（坪量８３ｇ／ｍ2 、ガーレー透気度；９秒）（１１）／無機化合物蒸着ポリエチレンテレフタレートフィルム（厚さ１２μｍ）（１４）／未延伸ポリプロピレンフィルム（厚さ３５μｍ）（１３）〔内側〕の層構成からなる実施例１の蓋材（１０）を作製した。
【００２９】
この実施例１の蓋材（１０）を３５°Ｃ、９０％ＲＨ．の高湿度環境下で調湿して紙中水分を１２．８％にした。
【００３０】
この蓋材の内側面を、坪量が２９５ｇ／ｍ2 のカップ原紙に厚さ２０μｍの低密度ポリエチレンをラミネートした構成の被着材のポリエチレン面と合わせて、２００°Ｃ×１秒×２回、２２０°Ｃ×１秒×２回の２条件でヒートシールしてみた。
【００３１】
その結果、２条件ともに発泡現象は起こらず問題なくヒートシールできた。
【図面の簡単な説明】
【００３２】
【図１】本発明の紙を基材とする蓋材の層構成の一実施例を示す、断面説明図である。
【図２】本発明の紙を基材とする蓋材の層構成の別の実施例を示す、断面説明図である。
【図３】本発明の紙を基材とする蓋材を使用する紙製容器の一例を示す、斜視説明図である。
【符号の説明】
【００３３】
１０‥‥蓋材
１１‥‥紙、紙基材
１２‥‥外側、延伸プラスチックフィルム
１３‥‥内側、シーラント層
１４‥‥第２延伸プラスチックフィルム
２０‥‥容器、被着材
【図１】
2006069561.tif 000003
【図２】
2006069561.tif 000004
【図３】
2006069561.tif 000005